(57)【要約】  本発明は、正極および負極が対向配置された電極素子と、電解液とを有する二次電池であって、前記負極活物質が、リチウムと合金可能な金属、および／または、リチウムイオンを吸蔵、放出し得る金属酸化物を含み、前記電解液が、非水溶媒中に電解質塩が溶解されている非水電解液であって、下記式（１）で示されるカルボニル化合物を含有することを特徴とする二次電池に関する。2014007026.tif 000036（式中、２つのＲ１は、同一でも異なっていてもよく、それぞれ互いに独立に、水素原子、置換または無置換のアルキル基、シクロアルキル基、アルケニル基、アルキニル基、置換または無置換の芳香族基、オキシアルキレン基、置換または無置換のアルコキシ基、シクロアルキルオキシ基、アルケニルオキシ基、アルキニルオキシ基、置換または無置換の芳香族オキシ基、またはオキシアルキレンオキシ基を表す。）
2014007026.tif 000002
【特許請求の範囲】
【請求項１】
正極および負極が対向配置された電極素子と、電解液とを有する二次電池であって、
前記負極活物質が、リチウムと合金可能な金属、および／または、リチウムイオンを吸蔵、放出し得る金属酸化物を含み、
前記電解液が、非水溶媒中に電解質塩が溶解されている非水電解液であって、下記式（１）で示されるカルボニル化合物を含有することを特徴とする二次電池。
【化１】
2014007026.tif 000030
（式中、２つのＲ１は、同一でも異なっていてもよく、それぞれ互いに独立に、水素原子、置換または無置換のアルキル基、シクロアルキル基、アルケニル基、アルキニル基、置換または無置換の芳香族基、下記式（２）：
【化２】
2014007026.tif 000031
（式中、Ｒ２１は、炭素数１〜６のアルキレン基、Ｒ２２は、炭素数１〜１２の炭化水素基、ｎは、１〜１０の整数を示す。）
で表されるオキシアルキレン基、置換または無置換のアルコキシ基、シクロアルキルオキシ基、アルケニルオキシ基、アルキニルオキシ基、置換または無置換の芳香族オキシ基、または下記式（２ｂ）：
【化３】
2014007026.tif 000032
（式中、Ｒ２１は、炭素数１〜６のアルキレン基、Ｒ２２は、炭素数１〜１２の炭化水素基、ｎは、１〜１０の整数を示す。）
で表されるオキシアルキレンオキシ基を表す。）
【請求項２】
前記式（１）中の２つのＲ１が、それぞれ互いに独立に、
炭素数１〜１２の無置換のアルキル基；
フルオロアルキル基、置換基−ＮＲ１１Ｒ１２を有するアミノアルキル基（但し、Ｒ１１およびＲ１２は、互いに独立に、Ｈまたは炭素数１〜６のアルキル基を示す。）、およびシアノアルキル基からなる群より選ばれる置換基を有するアルキル基；
置換基として芳香環上に、−ＣＮまたはハロゲンを有していてもよい、アリール基、アリールアルキル基およびアルキルアリール基からなる群より選ばれる置換または無置換の芳香族基；
下記式（２）：
【化４】
2014007026.tif 000033
（式中、Ｒ２１は、炭素数１〜６のアルキレン基、Ｒ２２は、炭素数１〜１２の炭化水素基、ｎは、１〜１０の整数を示す。）
で表されるオキシアルキレン基；
炭素数１〜１２の無置換のアルコキシ基；
フルオロアルコキシ基、置換基−ＮＲ１１Ｒ１２を有するアミノアルコキシ基（但し、Ｒ１１およびＲ１２は、互いに独立に、Ｈまたは炭素数１〜６のアルキル基を示す。）、およびシアノアルコキシ基からなる群より選ばれる置換基を有するアルコキシ基；
置換基として芳香環上に、−ＣＮまたはハロゲンを有していてもよい、アリールオキシ基、アリールアルキルオキシ基およびアルキルアリールオキシ基からなる群より選ばれる置換または無置換の芳香族オキシ基；および
下記式（２ｂ）：
【化５】
2014007026.tif 000034
（式中、Ｒ２１は、炭素数１〜６のアルキレン基、Ｒ２２は、炭素数１〜１２の炭化水素基、ｎは、１〜１０の整数を示す。）
で表されるオキシアルキレンオキシ基から選ばれる基であることを特徴とする請求項１記載の二次電池。
【請求項３】
前記式（１）中の２つのＲ１が、それぞれ互いに独立に、
炭素数１〜１２の無置換のアルコキシ基；
フルオロアルコキシ基、置換基−ＮＲ１１Ｒ１２を有するアミノアルコキシ基（但し、Ｒ１１およびＲ１２は、互いに独立に、Ｈまたは炭素数１〜６のアルキル基を示す。）、およびシアノアルコキシ基からなる群より選ばれる置換基を有するアルコキシ基；
置換基として芳香環上に、−ＣＮまたはハロゲンを有していてもよい、アリールオキシ基、アリールアルキルオキシ基およびアルキルアリールオキシ基からなる群より選ばれる置換または無置換の芳香族オキシ基；および
下記式（２ｂ）：
【化６】
2014007026.tif 000035
（式中、Ｒ２１は、炭素数１〜６のアルキレン基、Ｒ２２は、炭素数１〜１２の炭化水素基、ｎは、１〜１０の整数を示す。）
で表されるオキシアルキレンオキシ基から選ばれる基であることを特徴とする請求項２記載の二次電池。
【請求項４】
前記式（１）で示されるカルボニル化合物の非水電解液中における含有量が、０．１〜２ｗｔ％の範囲であることを特徴とする請求項１〜３のいずれか１項に記載の二次電池。
【請求項５】
前記負極活物質が、ケイ素および／またはケイ素酸化物を含むことを特徴とする請求項１〜４のいずれか１項に記載の二次電池。
【請求項６】
前記負極活物質が、ケイ素、ケイ素酸化物及び炭素材料を含むケイ素／ケイ素酸化物／炭素複合体であることを特徴とする請求項５に記載の二次電池。
【請求項７】
前記電極素子と前記電解液とを内包する外装体を備え、前記外装体がラミネートフィルムであることを特徴とする請求項１〜６のいずれか１項に記載の二次電池。
【請求項８】
前記負極と前記正極がセパレータを介して積層配置された電極素子を有する積層ラミネート型であることを特徴とする請求項７に記載の二次電池。
【請求項９】
請求項１〜８のいずれか１項に記載の二次電池を複数個有する組電池。
【請求項１０】
請求項１〜８のいずれか１項に記載の二次電池、または請求項９に記載の組電池がモータ駆動用電源として搭載されている車両。
【発明の詳細な説明】
【技術分野】
【０００１】
本発明は、二次電池、特にリチウムイオン二次電池に関する。
【背景技術】
【０００２】
リチウムイオン二次電池などの非水電解質二次電池は、エネルギー密度が高い、自己放電が小さい、長期信頼性に優れる等の利点により、ノート型パソコンや携帯電話などの電池としてすでに実用化されている。しかし、近年では電子機器の高機能化や電気自動車への利用が進み、よりエネルギー密度の高い二次電池の開発が求められている。【０００３】
このような非水電解質二次電池においては、正極および／または負極における電極表面において、電解質層の化学反応や分解が起こりうる。その結果、高温での電池の保存特性の低下や、二次電池のサイクル特性の低下、さらには分解物によるガスの発生が生じるなどの問題があった。これらの問題の発生を防止するために、電解質層に含まれる電解液中に、保護被膜生成機能を有する化合物を添加することが行なわれている。具体的には、初期充電時に負極活物質表面において電解液中に添加された化合物の分解を意図的に促し、その分解物が、新たな電解質層の分解を防止するための保護機能を有する保護被膜、すなわちＳＥＩ（Ｓｏｌｉｄ  Ｅｌｅｃｔｒｏｌｙｔｅ  Ｉｎｔｅｒｆａｃｅ）を形成する。そして、この保護被膜が形成されることにより、負極における電極表面での電解質層の化学反応や分解が適切に抑制され、その結果、二次電池の電池性能を維持させる効果があることが報告されている。【０００４】
保護被膜形成添加剤としては、アルキニル基及び／又はアルキニレン基を有する酸素含有脂肪族化合物（特許文献１）、アセチレンジカルボン酸エステル（特許文献２）、２，４−ヘキサジイン二酸ジメチル等とビニレンカーボネートおよび／または１，３−プロパンスルトン（特許文献３）、ＬｉＢＦ４とアセチレンジカルボン酸ジエステル（特許文献４）を利用することが開示されている。【０００５】
また、一方で、従来の黒鉛系負極材料を用いた二次電池では容量が足りず、求められる性能を満たすことが難しくなっているため、高容量、高エネルギー密度の二次電池を得るためにケイ素やケイ素の酸化物などの金属系負極材料を負極活物質として応用する検討も行われている（特許文献５）。
【先行技術文献】
【特許文献】
【０００６】
【特許文献１】特許４０９３６９９号公報
【特許文献２】特開２００３−０５９５３２号公報
【特許文献３】国際公開第２００５／１２２３１８号パンフレット
【特許文献４】特開２００８−２５１２１２号公報
【特許文献５】特開平６−３２５７６５号公報
【発明の概要】
【発明が解決しようとする課題】
【０００７】
二次電池を６０℃以上で充放電させると、充放電サイクルに伴い、著しく容量が低下することがある。特に、積層ラミネート型のリチウムイオン二次電池においては、高温環境下で充放電させると二次電池が膨れる場合があり、サイクル特性の低下が問題となることがある。【０００８】
特許文献１〜４に開示されるように、電解液中に添加物を含ませることにより、二次電池のサイクル特性を向上させる試みが行われている。しかしながら、特に高温環境下におけるサイクル特性が十分でないことがあり、二次電池の更なる長寿命化が求められている。【０００９】
そこで、本発明は、高温環境下におけるサイクル特性に優れる二次電池を提供することを目的とする。
【課題を解決するための手段】
【００１０】
本発明の第一の実施形態は、正極および負極が対向配置された電極素子と、電解液とを有する二次電池であって、前記負極活物質が、リチウムと合金可能な金属、および／または、リチウムイオンを吸蔵、放出し得る金属酸化物を含み、前記電解液が、非水溶媒中に電解質塩が溶解されている非水電解液であって、下記式（１）で示されるカルボニル化合物を含有することを特徴とする二次電池に関する。【００１１】
【化１】
2014007026.tif 000003
（式中、２つのＲ１は、同一でも異なっていてもよく、それぞれ互いに独立に、水素原子、置換または無置換のアルキル基、シクロアルキル基、アルケニル基、アルキニル基、置換または無置換の芳香族基、下記式（２）：【００１２】
【化２】
2014007026.tif 000004
（式中、Ｒ２１は、炭素数１〜６のアルキレン基、Ｒ２２は、炭素数１〜１２の炭化水素基、ｎは、１〜１０の整数を示す。）
で表されるオキシアルキレン基、置換または無置換のアルコキシ基、シクロアルキルオキシ基、アルケニルオキシ基、アルキニルオキシ基、置換または無置換の芳香族オキシ基、または下記式（２ｂ）：【００１３】
【化３】
2014007026.tif 000005
（式中、Ｒ２１は、炭素数１〜６のアルキレン基、Ｒ２２は、炭素数１〜１２の炭化水素基、ｎは、１〜１０の整数を示す。）
で表されるオキシアルキレンオキシ基を表す。）【００１４】
本発明の第二の実施形態は、本発明の第一の実施形態の二次電池を複数個有する組電池に関する。【００１５】
本発明の第三の実施形態は、本発明の第一の実施形態の二次電池、または本発明の第二の実施形態の組電池がモータ駆動用電源として搭載されている車両に関する。
【発明の効果】
【００１６】
本実施形態によれば、高温環境下におけるサイクル特性に優れる二次電池を提供することができる。
【図面の簡単な説明】
【００１７】
【図１】積層ラミネート型の二次電池に使用される電極素子の構造を示す模式的断面図である。
【発明を実施するための形態】
【００１８】
本発明の二次電池において、一般式（１）で表されるカルボニル化合物は、充電の過程において負極表面上で還元され、負極表面上に堆積することで被膜（電極保護膜）を形成する。一般式（１）で表されるカルボニル化合物は電解液溶媒として用いられているカーボネート等よりも反応性が高く、先に負極表面上で還元分解して被膜を形成するため、電解液溶媒の過剰分解を抑制することができる。また、形成された生成物は、高いリチウムイオン伝導性を有しているため、充放電速度の低下（充放電レート特性の低下）を招かない。さらに、一般式（１）で表されるカルボニル化合物によって形成された被膜は、一部重合体（有機ポリマー）を形成するため、強固な被膜が形成される。すなわち、一般式（１）で表されるカルボニル化合物によって形成された被膜は、リチウムイオン伝導性が高く、活物質の充放電に伴って崩壊しない強固なものである。
【００１９】
以下、本発明の二次電池の一例を、各構成要素ごとに説明する。
【００２０】
［１］負極
負極は、例えば負極活物質が負極用結着剤によって負極集電体に結着されてなり、集電体上に負極活物質層を設けて構成されたものを用いることができる。負極活物質層は、例えば、負極活物質と、結着剤と、必要に応じて各種の助剤等とを、溶媒でスラリー化してなる塗布液を、集電体に塗布し、乾燥することにより製造することができる。
【００２１】
本実施形態における負極活物質は、リチウムと合金可能な金属、および／または、リチウムイオンを吸蔵、放出し得る金属酸化物を含むものである。
【００２２】
リチウムと合金可能な金属としては、例えば、Ａｌ、Ｓｉ、Ｐｂ、Ｓｎ、Ｉｎ、Ｂｉ、Ａｇ、Ｂａ、Ｃａ、Ｈｇ、Ｐｄ、Ｐｔ、Ｔｅ、Ｚｎ、Ｌａ、またはこれらの２種以上の合金等が挙げられる。これらの金属又は合金は２種以上混合して用いてもよい。また、これらの金属又は合金は１種以上の非金属元素を含んでもよい。負極活物質のリチウムと合金可能な金属としてはシリコン（単体ケイ素）が好ましい。
【００２３】
リチウムイオンを吸蔵、放出し得る金属酸化物としては、例えば、酸化シリコン、酸化アルミニウム、酸化スズ、酸化インジウム、酸化亜鉛、酸化リチウム、またはこれらの複合物等が挙げられる。これらの金属酸化物は２種以上混合して用いてもよい。また、金属酸化物に、窒素、ホウ素およびイオウの中から選ばれる一種または二種以上の元素を、例えば０．１〜５質量％添加することもできる。負極活物質のリチウムイオンを吸蔵、放出し得る金属酸化物としてはシリコン酸化物（ケイ素酸化物）が好ましい。
【００２４】
つまり、本実施形態における負極活物質は、シリコン（ケイ素）および／またはシリコン酸化物（ケイ素酸化物）を含むことが好ましい。
【００２５】
シリコン酸化物は、特に限定されるものではないが、例えば、ＳｉＯｘ（０＜ｘ＜２）で表される。シリコン酸化物は、Ｌｉを含んでもよく、Ｌｉを含むシリコン酸化物は、例えばＳｉＬｉｙＯｚ（ｙ＞０、２＞ｚ＞０）で表される。また、シリコン酸化物は微量の金属元素や非金属元素を含んでもよい。シリコン酸化物は、例えば、窒素、ホウ素およびイオウの中から選ばれる一種または二種以上の元素を、例えば０．１〜５質量％含有することができる。微量の金属元素や非金属元素を含有することで、シリコン酸化物の電気伝導性を向上させることができる。また、シリコン酸化物は結晶であってもよく、非晶質であってもよい。
【００２６】
負極活物質は、シリコンおよび／またはシリコン酸化物に加えて、リチウムイオンを吸蔵、放出し得る炭素材料を含むことが好ましい。炭素材料は、シリコンやシリコン酸化物と複合化させた状態で含有させることもできる。炭素材料は、シリコン酸化物と同様に、負極活物質自体の繰り返し充放電に対する膨脹収縮を緩和し、負極活物質であるシリコン間の導通を確保する役目がある。したがって、シリコン、シリコン酸化物、及び炭素材料が共存することにより、より良好なサイクル特性が得られる。
【００２７】
炭素材料としては、黒鉛、非晶質炭素、ダイヤモンド状炭素、カーボンナノチューブ、またはこれらの複合物を用いることができる。ここで、結晶性の高い黒鉛は、電気伝導性が高く、銅などの金属からなる集電体との接着性および電圧平坦性が優れている。一方、結晶性の低い非晶質炭素は、体積膨張が比較的小さいため、負極全体の体積膨張を緩和する効果が高く、かつ結晶粒界や欠陥といった不均一性に起因する劣化が起きにくい。負極活物質中の炭素材料の含有率は、２質量％以上５０質量％以下とすることが好ましく、２質量％以上３０質量％以下とすることがより好ましい。
【００２８】
シリコンとシリコン酸化物とを含有する負極活物質の作製方法としては、例えば、単体ケイ素とシリコン酸化物を混合し、高温減圧下にて焼結させる方法が挙げられる。さらに、この負極活物質の作製方法に加えて、炭素との複合化を組み合わせることもできる。例えば、高温非酸素雰囲気下で有機化合物の気体雰囲気中に単体ケイ素とシリコン酸化物の混合焼結物を導入する方法や、高温非酸素雰囲気下で単体ケイ素とシリコン酸化物の混合焼結物と炭素の前駆体樹脂を混合する方法により、単体ケイ素とシリコン酸化物の核の周囲に炭素からなる被覆層を形成することができる。これにより充放電に対する体積膨張の抑制及びサイクル特性のさらなる改善効果が得られる。
【００２９】
本実施形態における負極活物質としてシリコンを用いる場合は、シリコン、シリコン酸化物及び炭素材料を含む複合体（以下、Ｓｉ／ＳｉＯ／Ｃ複合体とも称す）からなることが好ましい。
【００３０】
さらに、シリコン酸化物は、その全部または一部がアモルファス構造を有することが好ましい。アモルファス構造のシリコン酸化物は、他の負極活物質である炭素材料やシリコンの体積膨張を抑制することができる。このメカニズムは明確ではないが、シリコン酸化物がアモルファス構造であることにより、炭素材料と電解液の界面への皮膜形成に何らかの影響があるものと推定される。また、アモルファス構造は、結晶粒界や欠陥といった不均一性に起因する要素が比較的少ないと考えられる。なお、シリコン酸化物の全部または一部がアモルファス構造を有することは、エックス線回折測定（一般的なＸＲＤ測定）にて確認することができる。具体的には、シリコン酸化物がアモルファス構造を有しない場合には、シリコン酸化物に固有のピークが観測されるが、シリコン酸化物の全部または一部がアモルファス構造を有する場合は、シリコン酸化物に固有のピークがブロードとなって観測される。
【００３１】
Ｓｉ／ＳｉＯ／Ｃ複合体において、シリコンは、その全部または一部がシリコン酸化物中に分散していることが好ましい。シリコンの少なくとも一部をシリコン酸化物中に分散させることで、負極全体としての体積膨張をより抑制することができ、電解液の分解も抑制することができる。なお、シリコンの全部または一部がシリコン酸化物中に分散していることは、透過型電子顕微鏡観察（一般的なＴＥＭ観察）とエネルギー分散型Ｘ線分光法測定（一般的なＥＤＸ測定）を併用することで確認することができる。具体的には、サンプルの断面を観察し、シリコン酸化物中に分散しているシリコン部分の酸素濃度を測定し、酸化物となっていないことを確認することができる。
【００３２】
Ｓｉ／ＳｉＯ／Ｃ複合体において、例えば、シリコン酸化物の全部または一部がアモルファス構造であり、シリコンはその全部または一部がシリコン酸化物中に分散している。このようなＳｉ／ＳｉＯ／Ｃ複合体は、例えば、特開２００４−４７４０４号公報で開示されているような方法で作製することができる。すなわち、Ｓｉ／ＳｉＯ／Ｃ複合体は、例えば、シリコン酸化物をメタンガスなどの有機物ガスを含む雰囲気下でＣＶＤ処理を行うことで得ることができる。このような方法で得られるＳｉ／ＳｉＯ／Ｃ複合体は、シリコンを含むシリコン酸化物からなる粒子の表面がカーボンで被覆された形態となる。また、シリコンはシリコン酸化物中にナノクラスター化している。
【００３３】
Ｓｉ／ＳｉＯ／Ｃ複合体において、シリコン、シリコン酸化物および炭素材料の割合は、特に制限されるものではない。シリコンは、Ｓｉ／ＳｉＯ／Ｃ複合体に対し、５質量％以上９０質量％以下とすることが好ましく、２０質量％以上５０質量％以下とすることがより好ましい。シリコン酸化物は、Ｓｉ／ＳｉＯ／Ｃ複合体に対し、５質量％以上９０質量％以下とすることが好ましく、４０質量％以上７０質量％以下とすることがより好ましい。炭素材料は、Ｓｉ／ＳｉＯ／Ｃ複合体に対し、２質量％以上５０質量％以下とすることが好ましく、より好ましくは２質量％以上３０質量％以下である。
【００３４】
また、Ｓｉ／ＳｉＯ／Ｃ複合体は、単体ケイ素、シリコン酸化物及び炭素材料の混合物からなることができ、単体ケイ素とシリコン酸化物と炭素材料とをメカニカルミリングで混合することでも作製することができる。例えば、Ｓｉ／ＳｉＯ／Ｃ複合体は、それぞれの単体ケイ素、シリコン酸化物および炭素材料が粒子状のものを混合して得ることができる。
【００３５】
例えば、単体ケイ素の平均粒子径は、炭素材料の平均粒子径およびシリコン酸化物の平均粒子径よりも小さい構成とすることができる。このようにすれば、充放電時に伴う体積変化の大きい単体ケイ素が相対的に小粒径となり、体積変化の小さい炭素材料やシリコン酸化物が相対的に大粒径となるため、デンドライト生成および合金の微粉化がより効果的に抑制される。また、充放電の過程で大粒径の粒子、小粒径の粒子、大粒径の粒子の順にリチウムが吸蔵、放出されることとなり、この点からも、残留応力、残留歪みの発生が抑制される。単体ケイ素の平均粒子径は、例えば２０μｍ以下とすることができ、１５μｍ以下とすることが好ましい。また、シリコン酸化物の平均粒子径が炭素材料の平均粒子径の１／２以下であることが好ましく、単体ケイ素の平均粒子径がシリコン酸化物の平均粒子径の１／２以下であることが好ましい。さらに、シリコン酸化物の平均粒子径が炭素材料の平均粒子径の１／２以下であり、かつ単体ケイ素の平均粒子径がシリコン酸化物の平均粒子径の１／２以下であることがより好ましい。平均粒子径をこのような範囲に制御することで、体積膨脹の緩和効果がより有効に得ることができ、エネルギー密度、サイクル寿命と効率のバランスに優れた二次電池を得ることができる。より具体的には、シリコン酸化物の平均粒子径を黒鉛の平均粒子径の１／２以下とし、単体ケイ素の平均粒子径をシリコン酸化物の平均粒子径の１／２以下とすることが好ましい。またより具体的には、単体ケイ素の平均粒子径は、例えば２０μｍ以下とすることができ、１５μｍ以下とすることが好ましい。
【００３６】
また、負極活物質として、上述のＳｉ／ＳｉＯ／Ｃ複合体の表面をシランカップリング剤によって処理したものを用いてもよい。
【００３７】
負極用結着剤としては、特に制限されるものではないが、例えば、ポリフッ化ビニリデン、ビニリデンフルオライド−ヘキサフルオロプロピレン共重合体、ビニリデンフルオライド−テトラフルオロエチレン共重合体、スチレン−ブタジエン共重合ゴム、ポリテトラフルオロエチレン、ポリプロピレン、ポリエチレン、ポリイミド、ポリアミドイミド等を用いることができる。これらの中でも、結着性が強いことから、ポリイミド、ポリアミドイミド、ポリアクリル酸（アルカリで中和されたリチウム塩、ナトリウム塩、カリウム塩を含む）、カルボキシメチルセルロース（アルカリで中和されたリチウム塩、ナトリウム塩、カリウム塩を含む）が好ましい。使用する負極用結着剤の量は、トレードオフの関係にある「十分な結着力」と「高エネルギー化」の観点から、負極活物質１００質量部に対して、５〜２５質量部が好ましい。
【００３８】
負極の集電体の材質としては、公知のものを任意に用いることができるが、例えば、銅、ニッケル、ＳＵＳ等の金属材料が用いられる。中でも、加工のし易さとコストの点から、特に銅が好ましい。また、集電体は予め粗面化処理しておくことが好ましい。さらに、集電体の形状も任意であり、箔状、平板状、メッシュ状等が挙げられる。また、エキスパンドメタルやパンチングメタルのような穴あきタイプの集電体を使用することもできる。また、集電体として薄膜を使用する場合の好ましい厚さ、形状も任意である。
【００３９】
負極の作製方法としては、例えば、負極集電体上に、負極活物質と負極用結着剤を含む負極活物質層を形成することで作製することができる。負極活物質層の形成方法としては、例えば、ドクターブレード法、ダイコーター法、ＣＶＤ法、スパッタリング法などが挙げられる。予め負極活物質層を形成した後に、蒸着、スパッタ等の方法でアルミニウム、ニッケルまたはそれらの合金の薄膜を形成して、負極集電体としてもよい。
【００４０】
［２］正極
正極は、例えば、正極活物質が正極用結着剤によって正極集電体を覆うように結着されてなる。
【００４１】
正極活物質としては、ＬｉＭｎＯ２、ＬｉｘＭｎ２Ｏ４（０＜ｘ＜２）等の層状構造を持つマンガン酸リチウムまたはスピネル構造を有するマンガン酸リチウム；ＬｉＣｏＯ２、ＬｉＮｉＯ２またはこれらの遷移金属の一部を他の金属で置き換えたもの；ＬｉＮｉ１／３Ｃｏ１／３Ｍｎ１／３Ｏ２などの特定の遷移金属が半数を超えないリチウム遷移金属酸化物；これらのリチウム遷移金属酸化物において化学量論組成よりもＬｉを過剰にしたもの等が挙げられる。特に、ＬｉαＮｉβＣｏγＡｌδＯ２（１≦α≦１．２、β＋γ＋δ＝１、β≧０．７、γ≦０．２）またはＬｉαＮｉβＣｏγＭｎδＯ２（１≦α≦１．２、β＋γ＋δ＝１、β≧０．６、γ≦０．２）が好ましい。正極活物質は、一種を単独で、または二種以上を組み合わせて使用することができる。
【００４２】
正極用結着剤としては、負極用結着剤と同様のものを用いることができる。中でも、汎用性や低コストの観点から、ポリフッ化ビニリデンが好ましい。使用する正極用結着剤の量は、トレードオフの関係にある「十分な結着力」と「高エネルギー化」の観点から、正極活物質１００質量部に対して、２〜１０質量部が好ましい。
【００４３】
正極集電体としては、負極集電体と同様のものを用いることができる。
【００４４】
正極活物質を含む正極活物質層には、インピーダンスを低下させる目的で、導電補助材を添加してもよい。導電補助材としては、グラファイト、カーボンブラック、アセチレンブラック等の炭素質微粒子が挙げられる。
【００４５】
［３］電解液
本実施形態における電解液は、非水溶媒中に電解質塩が溶解している非水電解液である。そして、本実施形態における電解液は、下記式（１）で示されるカルボニル化合物を含有する。
【００４６】
【化４】
2014007026.tif 000006
（式中、２つのＲ１は、同一でも異なっていてもよく、それぞれ互いに独立に、水素原子、置換または無置換のアルキル基、シクロアルキル基、アルケニル基、アルキニル基、置換または無置換の芳香族基、下記式（２）：
【００４７】
【化５】
2014007026.tif 000007
（式中、Ｒ２１は、炭素数１〜６のアルキレン基、Ｒ２２は、炭素数１〜１２の炭化水素基、ｎは、１〜１０の整数を示す。）
で表されるオキシアルキレン基、置換または無置換のアルコキシ基、シクロアルキルオキシ基、アルケニルオキシ基、アルキニルオキシ基、置換または無置換の芳香族オキシ基、または下記式（２ｂ）：
【００４８】
【化６】
2014007026.tif 000008
（式中、Ｒ２１は、炭素数１〜６のアルキレン基、Ｒ２２は、炭素数１〜１２の炭化水素基、ｎは、１〜１０の整数を示す。）
で表されるオキシアルキレンオキシ基を表す。）
【００４９】
Ｒ１が無置換のアルキル基であるとき、直鎖状のアルキル基でも分岐状のアルキル基でもよく、好ましくは炭素数１〜１２、より好ましくは炭素数１〜６のアルキル基であり、例えばメチル、エチル、プロピル、イソプロピル、ｎ−ブチル、ｔ−ブチル、ｎ−ヘキシル等が挙げられる。
【００５０】
Ｒ１が置換基を有するアルキル基であるとき、好ましくは炭素数１〜１８、より好ましくは炭素数１〜１２、さらに好ましくは炭素数１〜８、最も好ましくは炭素数１〜６のアルキル基である。置換基としては、−ＮＲ１１Ｒ１２、ハロゲンおよび−ＣＮが好ましい。ここで、Ｒ１１およびＲ１２は、互いに独立に、Ｈまたは炭素数１〜６、好ましくは１〜４のアルキル基であり、好ましくはＲ１１およびＲ１２の少なくとも１つ、より好ましくは両方がアルキル基である。なお、Ｒ１１およびＲ１２の炭素数は、上記アルキル基の炭素数に含まれないが、Ｒ１１およびＲ１２の炭素数を含んで、上記の炭素数となることも好ましい。
【００５１】
置換基のハロゲンとしては、フッ素、塩素、臭素およびヨウ素が挙げられ、好ましくはフッ素、塩素、臭素、より好ましくはフッ素、塩素であり、特に好ましくはフッ素である。ハロゲンの置換の数は限定されず、また置換位置も特に限定されないが、少なくともアルキル基の末端において１置換、好ましくは２置換または３置換していることが好ましい。
【００５２】
置換基が−ＣＮの場合も、置換位置は特に限定されないが、アルキル基の末端において置換していることが好ましい。
【００５３】
置換基が−ＮＲ１１Ｒ１２であるアルキル基、即ちアミノアルキル基の具体例としては、例えば、Ｎ，Ｎ−ジエチルアミノブチル、Ｎ，Ｎ−ジエチルアミノプロピル、Ｎ，Ｎ−ジエチルアミノエチル、Ｎ，Ｎ−ジエチルアミノメチル、Ｎ，Ｎ−ジメチルアミノブチル、Ｎ，Ｎ−ジメチルアミノプロピル、Ｎ，Ｎ−ジメチルアミノエチル、Ｎ，Ｎ−ジメチルアミノメチル、Ｎ−メチルアミノメチル等を挙げることができる。
【００５４】
置換基がハロゲンであるアルキル基、即ちハロアルキル基としては、フルオロアルキル基（例えば、−ＣＦ２ＣＦ３、−ＣＦ２ＣＦ２Ｈ、−ＣＦＨＣＦ３、−ＣＨ２ＣＦ３、−ＣＨＦＣＦ２Ｈ、−ＣＨ２ＣＦ２Ｈ、−ＣＨ２ＣＦＨ２、−ＣＨ２ＣＨ２ＣＦ３、−ＣＨ２ＣＦＨＣＦ３、−ＣＨ２ＣＦ２ＣＦ３、−ＣＨ２ＣＨ２ＣＨ２ＣＦ３等）、クロロアルキル基（例えば、クロロブチル、クロロプロピル、クロロエチル、クロロメチル）、ブロモアルキル基（例えば、ブロモブチル、ブロモプロピル、ブロモエチル、ブロモメチル）等を挙げることができる。
【００５５】
置換基が−ＣＮであるアルキル基、即ちシアノアルキル基としては、例えば、シアノエチル、シアノプロピル、シアノブチル、シアノペンチル、シアノヘキシル等を挙げることができる。
【００５６】
Ｒ１がシクロアルキル基であるとき、炭素数３〜１２、より好ましくは炭素数３〜６のシクロアルキル基が好ましく、具体的には、シクロプロピル、シクロブチル、シクロペンチル、シクロヘキシル等を挙げることができる。
【００５７】
Ｒ１がアルケニル基であるとき、炭素数２〜１２、より好ましくは炭素数２〜６のアルケニル基が好ましく、例えば、ビニル、１−プロペニル、２−プロペニル、２−ブテニル等を挙げることができる。
【００５８】
Ｒ１がアルキニル基であるとき、炭素数２〜１２、より好ましくは炭素数２〜６のアルキニル基が好ましく、例えば、アセチレニル、１−プロピニル、２−プロピニル、２−ブチニル等を挙げることができる。
【００５９】
Ｒ１が置換または無置換の芳香族基であるとき、例えば、アリール基、アリールアルキル基、またはアルキルアリール基であることが好ましく、好ましくは炭素数６〜１８、より好ましくは炭素数６〜１２の芳香族基である。芳香族基は無置換でも置換基を有していてもよいが、置換基を有する場合、置換基として芳香環上に、−ＣＮ、フッ素および塩素等のハロゲン（特にフッ素が好ましい）等を有することが好ましい。置換または無置換の芳香族基として、具体的には、フェニル、シアノフェニル、フルオロフェニル、ジフルオロフェニル、トリフルオロフェニル、シアノフルオロフェニル、シアノジフルオロフェニル；ベンジル（＝フェニルメチル基）、シアノフェニルメチル、フルオロフェニルメチル、ジフルオロフェニルメチル、トリフルオロフェニルメチル、シアノフルオロフェニルメチル、シアノジフルオロフェニルメチル；２−フェニルエチル、シアノ−２−フェニルエチル、フルオロ−２−フェニルエチル、ジフルオロ−２−フェニルエチル、トリフルオロ−２−フェニルエチル、シアノフルオロ−２−フェニルエチル、シアノジフルオロ−２−フェニルエチル等を挙げることができる。シアノ基、フッ素等のハロゲンは、芳香環上の任意位置で置換することができる。
【００６０】
Ｒ１が、前記式（２）のオキシアルキレン基であるとき、
Ｒ２１は、炭素数１〜６、好ましくは炭素数２〜４のアルキレン基であり、より好ましくはエチレンまたはプロピレン、特に好ましくはエチレンであり；
Ｒ２２は、炭素数１〜１２、好ましくは炭素数１〜７のアルキル基、または炭素数６〜１２のアリール基であり、特に好ましくは炭素数１〜７の直鎖アルキル基であり；
ｎは、１〜１０、好ましくは１〜４の整数である。
【００６１】
−（Ｒ２１Ｏ）ｎ−部分構造、即ち（ポリ）オキシアルキレン部分構造の例としては、例えば、オキシエチレン（＝エチレンオキシド基）、ジオキシエチレン（＝ジエチレンオキシド基）、トリオキシエチレン（＝トリエチレンオキシド基）、テトラオキシエチレン（＝テトラエチレンオキシド基）、オキシプロピレン（＝プロピレンオキシド基）、ジオキシプロピレン（＝ジプロピレンオキシド基）、トリオキシプロピレン（＝トリプロピレンオキシド基）、テトラオキシプロピレン（＝テトラプロピレンオキシド基）等を挙げることができる。Ｒ２１のアルキレン構造は、プロパン−１，２−ジイル、プロパン−１，３−ジイル等のように任意の位置で結合してよい。
【００６２】
Ｒ１が無置換のアルコキシ基であるとき、直鎖状のアルコキシ基でも分岐状のアルコキシ基でもよく、好ましくは炭素数１〜１２、より好ましくは炭素数１〜６のアルコキシ基であり、例えば、メトキシ、エトキシ、プロポキシ基、イソプロポキシ基、ｎ−ブトキシ基、ｔ−ブトキシ基、ｎ−ヘキソキシ基等が挙げられる。また、炭素数７〜１２のアルコキシ基も好ましい場合もある。
【００６３】
Ｒ１が置換基を有するアルコキシ基であるとき、置換基を有するアルコキシ基としては、−Ｏ−Ｒ２ｂと表したとき、Ｒ２ｂが前述の「置換基を有するアルキル基」であるものが好ましい。即ち、置換基を有するアルコキシ基としては、好ましくは炭素数１〜１８、より好ましくは炭素数１〜１２、さらに好ましくは炭素数１〜８、最も好ましくは炭素数１〜６のアルコキシ基であり、置換基としては、−ＮＲ１１Ｒ１２、ハロゲンおよび−ＣＮが好ましい。ここで、Ｒ１１およびＲ１２は、互いに独立に、Ｈまたは炭素数１〜６、好ましくは１〜４のアルキル基であり、好ましくはＲ１１およびＲ１２の少なくとも１つ、より好ましくは両方がアルキル基である。なお、Ｒ１１およびＲ１２の炭素数は、上記アルコキシ基の炭素数に含まれないが、Ｒ１１およびＲ１２の炭素数を含んで、上記の炭素数となることも好ましい。
【００６４】
置換基のハロゲンとしては、フッ素、塩素、臭素およびヨウ素が挙げられ、好ましくはフッ素、塩素、臭素、より好ましくはフッ素、塩素であり、特に好ましくはフッ素である。ハロゲンの置換の数は限定されず、また置換位置も特に限定されないが、少なくともアルキル基の末端において１置換、好ましくは２置換または３置換していることが好ましい。
【００６５】
置換基が−ＣＮの場合も、置換位置は特に限定されないが、アルキル基の末端において置換していることが好ましい。
【００６６】
置換基が−ＮＲ１１Ｒ１２であるアルコキシ基、即ちアミノアルコキシ基の具体例としては、例えば、Ｎ，Ｎ−ジエチルアミノブトキシ、Ｎ，Ｎ−ジエチルアミノプロポキシ、Ｎ，Ｎ−ジエチルアミノエトキシ、Ｎ，Ｎ−ジエチルアミノメトキシ、Ｎ，Ｎ−ジメチルアミノブトキシ、Ｎ，Ｎ−ジメチルアミノプロポキシ、Ｎ，Ｎ−ジメチルアミノエトキシ、Ｎ，Ｎ−ジメチルアミノメトキシ、Ｎ−メチルアミノメトキシ等を挙げることができる。
【００６７】
置換基がハロゲンであるアルコキシ基、即ちハロアルコキシ基としては、フルオロアルコキシ基（例えば、−ＯＣＦ２ＣＦ３、−ＯＣＦ２ＣＦ２Ｈ、−ＯＣＦＨＣＦ３、−ＯＣＨ２ＣＦ３、−ＯＣＨＦＣＦ２Ｈ、−ＯＣＨ２ＣＦ２Ｈ、−ＯＣＨ２ＣＦＨ２、−ＯＣＨ２ＣＨ２ＣＦ３、−ＯＣＨ２ＣＦＨＣＦ３、−ＯＣＨ２ＣＦ２ＣＦ３、−ＯＣＨ２ＣＨ２ＣＨ２ＣＦ３等）、クロロアルコキシ基（例えば、クロロブトキシ、クロロプロポキシ、クロロエトキシ、クロロメトキシ）、ブロモアルコキシ基（例えば、ブロモブトキシ、ブロモプロポキシ、ブロモエトキシ、ブロモメトキシ）等を挙げることができる。
【００６８】
置換基が−ＣＮであるアルコキシ基、即ちシアノアルコキシ基としては、例えば、シアノエトキシ、シアノプロポキシ、シアノブトキシ、シアノペントキシ、シアノヘキソキシ等を挙げることができる。
【００６９】
Ｒ１がシクロアルキルオキシ基であるとき、炭素数３〜１２、より好ましくは炭素数３〜６のシクロアルキルオキシ基が好ましく、具体的には、シクロプロピルオキシ、シクロブチルオキシ、シクロペンチルオキシ、シクロヘキシルオキシ等を挙げることができる。
【００７０】
Ｒ１がアルケニルオキシ基であるとき、炭素数２〜１２、より好ましくは炭素数２〜６のアルケニルオキシ基が好ましく、例えば、ビニルオキシ、１−プロペニルオキシ、２−プロペニルオキシ、２−ブテニルオキシ等を挙げることができる。
【００７１】
Ｒ１がアルキニルオキシ基であるとき、炭素数２〜１２、より好ましくは炭素数２〜６のアルキニルオキシ基が好ましく、例えば、アセチレニルオキシ、１−プロピニルオキシ、２−プロピニルオキシ、２−ブチニルオキシ等を挙げることができる。
【００７２】
Ｒ１が置換または無置換の芳香族オキシ基であるとき、例えば、アリールオキシ基、アリールアルコキシ基、またはアルキルアリールオキシ基であることが好ましく、好ましくは炭素数６〜１８、より好ましくは炭素数６〜１２の芳香族オキシ基である。芳香族オキシ基は無置換でも置換基を有していてもよいが、置換基を有する場合、置換基として芳香環上に、−ＣＮ、フッ素および塩素等のハロゲン（特にフッ素が好ましい）等を有することが好ましい。置換または無置換の芳香族オキシ基として、具体的には、フェノキシ、シアノフェノキシ、フルオロフェノキシ、ジフルオロフェノキシ、トリフルオロフェノキシ、シアノフルオロフェノキシ、シアノジフルオロフェノキシ；ベンジルオキシ（＝フェニルメトキシ基）、シアノフェニルメトキシ、フルオロフェニルメトキシ、ジフルオロフェニルメトキシ、トリフルオロフェニルメトキシ、シアノフルオロフェニルメトキシ、シアノジフルオロフェニルメトキシ；２−フェニルエトキシ、シアノ−２−フェニルエトキシ、フルオロ−２−フェニルエトキシ、ジフルオロ−２−フェニルエトキシ、トリフルオロ−２−フェニルエトキシ、シアノフルオロ−２−フェニルエトキシ、シアノジフルオロ−２−フェニルエトキシ等を挙げることができる。シアノ基、フッ素等のハロゲンは、芳香環上の任意位置で置換することができる。
【００７３】
Ｒ１が、前記式（２ｂ）のオキシアルキレンオキシ基であるとき、
Ｒ２１は、炭素数１〜６、好ましくは炭素数２〜４のアルキレン基であり、より好ましくはエチレンまたはプロピレン、特に好ましくはエチレンであり；
Ｒ２２は、炭素数１〜１２、好ましくは炭素数１〜７のアルキル基、または炭素数６〜１２のアリール基であり、特に好ましくは炭素数１〜７の直鎖アルキル基であり；
ｎは、１〜１０、好ましくは１〜４の整数である。
【００７４】
−（Ｒ２１Ｏ）ｎ−部分構造、即ち（ポリ）オキシアルキレン部分構造の例としては、例えば、オキシエチレン（＝エチレンオキシド基）、ジオキシエチレン（＝ジエチレンオキシド基）、トリオキシエチレン（＝トリエチレンオキシド基）、テトラオキシエチレン（＝テトラエチレンオキシド基）、オキシプロピレン（＝プロピレンオキシド基）、ジオキシプロピレン（＝ジプロピレンオキシド基）、トリオキシプロピレン（＝トリプロピレンオキシド基）、テトラオキシプロピレン（＝テトラプロピレンオキシド基）等を挙げることができる。Ｒ２１のアルキレン構造は、プロパン−１，２−ジイル、プロパン−１，３−ジイル等のように任意の位置で結合してよい。
【００７５】
式（１）のカルボニル化合物としては、中でも、前記式（１）中の２つのＲ１が、それぞれ互いに独立に、
炭素数１〜１２の無置換のアルコキシ基；
フルオロアルコキシ基、置換基−ＮＲ１１Ｒ１２を有するアミノアルコキシ基（但し、Ｒ１１およびＲ１２は、互いに独立に、Ｈまたは炭素数１〜６のアルキル基を示す。）、およびシアノアルコキシ基からなる群より選ばれる置換基を有するアルコキシ基；
置換基として芳香環上に、−ＣＮまたはハロゲンを有していてもよい、アリールオキシ基、アリールアルキルオキシ基およびアルキルアリールオキシ基からなる群より選ばれる置換または無置換の芳香族オキシ基；および
下記式（２ｂ）：
【００７６】
【化７】
2014007026.tif 000009
（式中、Ｒ２１は、炭素数１〜６のアルキレン基、Ｒ２２は、炭素数１〜１２の炭化水素基、ｎは、１〜１０の整数を示す。）
で表されるオキシアルキレンオキシ基から選ばれる基である化合物が好ましい。
【００７７】
従って、式（１）のカルボニル化合物としては、下記式（３）で表される化合物が好ましい。
【００７８】
【化８】
2014007026.tif 000010
ここで、Ｒ３およびＲ４は、Ｒ３Ｏ−およびＲ４Ｏ−が、それぞれ上記の好ましいＲ１として示された無置換のアルコキシ基、置換基を有するアルコキシ基、置換または無置換の芳香族オキシ基、またはオキシアルキレンオキシ基を表す。これらの基のより好ましいものは、それぞれの基について前述したとおりである。
【００７９】
本発明において使用されるカルボニル化合物の例として、次の化合物が挙げられる。
【００８０】
【化９】
2014007026.tif 000011
【００８１】
【化１０】
2014007026.tif 000012
【００８２】
【化１１】
2014007026.tif 000013
【００８３】
本発明で使用されるカルボニル化合物は、アセチレンと銅を用いるグレーサー反応（またはグレーサーカップリング反応）、エリントンカップリング反応、ヘイカップリング反応等のカップリング反応によって合成することができる。
【００８４】
本発明で使用されるカルボニル化合物の合成ルートの１例を下記式（６）の合成スキームに示す。
【００８５】
【化１２】
2014007026.tif 000014
（式中、Ｒは、前記式（１）中のＲ１と同義である。）
【００８６】
すなわち、触媒量の銅の存在下、２分子の置換アセチレンをカップリングさせる方法で合成することができる。触媒である銅としては、塩化銅（Ｉ）、臭化銅（Ｉ）、ヨウ化銅（Ｉ）などの１価の銅、酢酸銅（ＩＩ）などの２価の銅を用いることができる。触媒に加える配位子としては、ビピリジル、フェナントロリン、テトラメチルエチレンジアミン（ＴＭＥＤＡ）等の窒素系配位子、トリフェニルホスフィン、トリ（ｔ−ブチルホスフィン）、トリシクロヘキシルホスフィン、ジフェニルホスフィノエタン（ｄｐｐｅ）、ジフェニルホスフィノプロパン（ｄｐｐｐ）、ジフェニルホスフィノブタン（ｄｐｐｂ）などのリン系配位子を用いることができる。溶媒としては、テトラヒドロフラン、ジオキサン、ジメチルホルムアミド、ジメチルスルホキシド、クロロホルム、ジクロロメタン、ジクロロエタン等の一般的な有機溶媒のほかに、ピリジン、トリエチエルアミン等の塩基性溶媒を用いることができる。
【００８７】
本発明において、前記式（１）のカルボニル化合物の電解液中の含有量は、例えば、０．０１〜１０質量％であり、好ましくは０．１質量％以上であり、また、好ましくは４質量％以下、より好ましくは２質量％以下である。
【００８８】
本実施形態で用いる電解液は、前述のとおり、電池の動作電位において安定な非水電解液であり、非水溶媒中に電解質塩（支持塩）が溶解している。
【００８９】
非水溶媒の具体例としては、プロピレンカーボネート（ＰＣ）、エチレンカーボネート（ＥＣ）、フルオロエチレンカーボネート（ＦＥＣ）、ｔ−ジフルオロエチレンカーボネート（ｔ−ＤＦＥＣ）、ブチレンカーボネート（ＢＣ）、ビニレンカーボネート（ＶＣ）、ビニルエチレンカーボネート（ＶＥＣ）等の環状カーボネート類；アリルメチルカーボネート（ＡＭＣ）、ジメチルカーボネート（ＤＭＣ）、ジエチルカーボネート（ＤＥＣ）、エチルメチルカーボネート（ＥＭＣ）、ジプロピルカーボネート（ＤＰＣ）等の鎖状カーボネート類；プロピレンカーボネート誘導体；ギ酸メチル、酢酸メチル、プロピオン酸エチル等の脂肪族カルボン酸エステル類；γ―ブチロラクトン（ＧＢＬ）等の環状エステル類、などの非プロトン性有機溶媒が挙げられる。非水溶媒は、一種を単独で、または二種以上を組み合わせて使用することができる。また、スルホラン、フッ素化スルホラン、プロパンスルトン、プロペンスルトン等の含硫黄環状化合物を用いることもできる。
【００９０】
電解液は、さらに、フッ素化エーテル化合物を含むことが好ましい。フッ素化エーテル化合物はシリコンやスズなどの合金系負極と親和性が高く、電解液中に添加することにより、二次電池のサイクル特性（特に容量維持率）が向上する。フッ素化エーテル化合物は、非フッ素化鎖状エーテル化合物の水素の一部をフッ素で置換した構造を有するフッ素化鎖状エーテル化合物でも、非フッ素化環状エーテル化合物の水素の一部をフッ素で置換した構造を有するフッ素化環状エーテル化合物でもよい。
【００９１】
非フッ素化鎖状エーテル化合物としては、例えば、ジメチルエーテル、メチルエチルエーテル、ジエチルエーテル、メチルプロピルエーテル、エチルプロピルエーテル、ジプロピルエーテル、メチルブチルエーテル、エチルブチルエーテル、プロピルブチルエーテル、ジブチルエーテル、メチルペンチルエーテル、エチルペンチルエーテル、プロピルペンチルエーテル、ブチルペンチルエーテル、ジペンチルエーテル等の非フッ素化鎖状モノエーテル化合物；１，２−ジメトキシエタン（ＤＭＥ）、１，２−ジエトキシエタン（ＤＥＥ）、エトキシメトキシエタン（ＥＭＥ）、１，２−ジプロポキシエタン、プロポキシエトキシエタン、プロポキシメトキシエタン、１，２−ジブトキシエタン、ブトキシプロポキシエタン、ブトキシエトキシエタン、ブトキシメトキシエタン、１，２−ジペントキシエタン、ペントキシブトキシエタン、ペントキシプロポキシエタン、ペントキシエトキシエタン、ペントキシメトキシエタン等の非フッ素化鎖状ジエーテル化合物が挙げられる。
【００９２】
非フッ素化環状エーテル化合物としては、例えば、エチレンオキシド、プロピレンオキシド、オキセタン、テトラヒドロフラン、２−メチルテトラヒドロフラン、３−メチルテトラヒドロフラン、テトラヒドロピラン、２−メチルテトラヒドロピラン、３−メチルテトラヒドロピラン、４−メチルテトラヒドロピラン等の非フッ素化環状モノエーテル化合物；１，３−ジオキソラン、２−メチル−１，３−ジオキソラン、４−メチル−１，３−ジオキソラン、１，４−ジオキサン、２−メチル−１，４−ジオキサン、１，３−ジオキサン、２−メチル−１，３−ジオキサン、４−メチル−１，３−ジオキサン、５−メチル−１，３−ジオキサン、２，４−ジメチル−１，３−ジオキサン、４−エチル−１，３−ジオキサン等の非フッ素化環状ジエーテル化合物が挙げられる。
【００９３】
フッ素化鎖状エーテル化合物は、下記式（７）で表される化合物が好ましい。
【００９４】
【化１３】
2014007026.tif 000015
【００９５】
式（７）において、Ｒａ及びＲｂは、それぞれ独立に、アルキル基又はフッ素置換アルキル基を示し、Ｒａ及びＲｂの少なくとも一つはフッ素置換アルキル基である。
【００９６】
Ｒａ及びＲｂにおいて、アルキル基の炭素数は、１〜１２であることが好ましく、１〜８であることがより好ましく、１〜６であることがさらに好ましく、１〜４であることが特に好ましい。また、式（７）において、アルキル基は、直鎖状、分岐鎖状、又は環状のものを含むが、直鎖状であることが好ましい。
【００９７】
Ｒａ及びＲｂの少なくとも一つはフッ素置換アルキル基である。フッ素置換アルキル基とは、無置換アルキル基のうちの少なくとも一つの水素原子がフッ素原子で置換された構造を有する置換アルキル基を表す。また、フッ素置換アルキル基は直鎖状であることが好ましい。また、Ｒａ及びＲｂは、それぞれ独立に、炭素数１〜６のフッ素置換アルキル基であることが好ましく、炭素数１〜４のフッ素置換アルキル基であることがより好ましい。
【００９８】
フッ素化鎖状エーテル化合物は、安定性の観点から、下記式（８）で表されることがより好ましい。
【００９９】
【化１４】
2014007026.tif 000016
【０１００】
式（８）中、ｎは１、２、３または４であり、Ｘ１〜Ｘ８はそれぞれ独立にフッ素原子または水素原子である。ただし、Ｘ１〜Ｘ４の少なくとも１つはフッ素原子であり、Ｘ５〜Ｘ８の少なくとも１つはフッ素原子である。
【０１０１】
式（８）において、Ｘ１〜Ｘ４は、ｎ毎にそれぞれ独立していてもよい。
【０１０２】
式（８）において、水素原子に対するフッ素原子の原子比が１以上であることが好ましい。つまり、（フッ素原子の総数）／（水素原子の総数）≧１であることが好ましい。
【０１０３】
また、フッ素化鎖状エーテル化合物は、安定性の観点から、下記式（９）で表されることがさらに好ましい。
【０１０４】
【化１５】
2014007026.tif 000017
【０１０５】
式（９）中、ｎは１または２である。
【０１０６】
鎖状フッ素化エーテル化合物としては、例えば、ＣＦ３ＯＣＨ３、ＣＦ３ＯＣ２Ｈ６、Ｆ（ＣＦ２）２ＯＣＨ３、Ｆ（ＣＦ２）２ＯＣ２Ｈ５、Ｆ（ＣＦ２）３ＯＣＨ３、Ｆ（ＣＦ２）３ＯＣ２Ｈ５、Ｆ（ＣＦ２）４ＯＣＨ３、Ｆ（ＣＦ２）４ＯＣ２Ｈ５、Ｆ（ＣＦ２）５ＯＣＨ３、Ｆ（ＣＦ２）５ＯＣ２Ｈ５、Ｆ（ＣＦ２）８ＯＣＨ３、Ｆ（ＣＦ２）８ＯＣ２Ｈ５、Ｆ（ＣＦ２）９ＯＣＨ３、ＣＦ３ＣＨ２ＯＣＨ３、ＣＦ３ＣＨ２ＯＣＨＦ２、ＣＦ３ＣＦ２ＣＨ２ＯＣＨ３、ＣＦ３ＣＦ２ＣＨ２ＯＣＨＦ２、ＣＦ３ＣＦ２ＣＨ２Ｏ（ＣＦ２）２Ｈ，ＣＦ３ＣＦ２ＣＨ２Ｏ（ＣＦ２）２Ｆ、ＨＣＦ２ＣＨ２ＯＣＨ３，Ｈ（ＣＦ２）２ＯＣＨ２ＣＨ３、Ｈ（ＣＦ２）２ＯＣＨ２ＣＦ３，Ｈ（ＣＦ２）２ＣＨ２ＯＣＨＦ２、Ｈ（ＣＦ２）２ＣＨ２Ｏ（ＣＦ２）２Ｈ、Ｈ（ＣＦ２）２ＣＨ２Ｏ（ＣＦ２）３Ｈ、Ｈ（ＣＦ２）３ＣＨ２Ｏ（ＣＦ２）２Ｈ、（ＣＦ３）２ＣＨＯＣＨ３、（ＣＦ３）２ＣＨＣＦ２ＯＣＨ３、ＣＦ３ＣＨＦＣＦ２ＯＣＨ３、ＣＦ３ＣＨＦＣＦ２ＯＣＨ２ＣＨ３、ＣＦ３ＣＨＦＣＦ２ＣＨ２ＯＣＨＦ２などが挙げられる。
【０１０７】
フッ素化鎖状エーテル化合物の電解液中の含有量は、例えば、１〜７０質量％である。また、フッ素化鎖状エーテル化合物の電解液中の含有量は、２〜６０質量％であることが好ましく、３〜５５質量％であることがより好ましく、４〜５０質量％であることがさらに好ましい。フッ素化鎖状エーテル化合物の含有量が５０質量％以下の場合、支持塩におけるＬｉイオンの解離が起こりやすくなり、電解液の導伝性が向上する。また、フッ素化鎖状エーテル化合物の含有量が１質量％以上の場合、電解液の負極上での還元分解を抑制しやすくなると考えられる。
【０１０８】
電解液中に含まれる電解質塩（支持塩）の具体例としては、特にこれらに制限されるものではないが、ＬｉＰＦ６、ＬｉＡｓＦ６、ＬｉＡｌＣｌ４、ＬｉＣｌＯ４、ＬｉＢＦ４、ＬｉＳｂＦ６、ＬｉＣＦ３ＳＯ３、ＬｉＣ４Ｆ９ＳＯ３、Ｌｉ（ＣＦ３ＳＯ２）２、ＬｉＮ（ＣＦ３ＳＯ２）２等のリチウム塩が挙げられる。支持塩は、一種を単独で、または二種以上を組み合わせて使用することができる。支持塩の濃度は、特に制限されるものではないが、例えば、０．０１ｍｏｌ／Ｌ〜３ｍｏｌ／Ｌである。
【０１０９】
［４］セパレータ
セパレータとしては、特に制限されるものではないが、ポリプロピレン、ポリエチレン等の多孔質フィルムや不織布を用いることができる。また、セパレータとしては、それらを積層したものを用いることもできる。
【０１１０】
［５］外装体
外装体としては、特に制限されるものではないが、例えば、ラミネートフィルムを用いることができる。ラミネートフィルムとしては、電解液に安定でかつ十分な水蒸気バリア性を持つものであれば、適宜選択することができる。ラミネートフィルムの外装体としては、例えば、アルミニウム、シリカ、アルミナをコーティングしたポリプロピレン、ポリエチレン等のラミネートフィルムを用いることができる。特に、体積膨張を抑制する観点から、アルミニウムラミネートフィルムが好ましい。
【０１１１】
外装体としてラミネートフィルムを用いた二次電池の場合、外装体として金属缶を用いた二次電池に比べて、ガスが発生すると電極素子の歪みが非常に大きくなる。これは、ラミネートフィルムが金属缶に比べて二次電池の内圧により変形しやすいためである。さらに、外装体としてラミネートフィルムを用いた二次電池を封止する際には、通常、電池内圧を大気圧より低くするため、内部に余分な空間がなく、ガスが発生した場合にそれが直ちに電池の体積変化や電極素子の変形につながる場合がある。
【０１１２】
本実施形態に係る二次電池では、上記問題を克服することができる。それにより、安価かつ積層数の変更によるセル容量の設計の自由度に優れた、積層ラミネート型のリチウムイオン二次電池を提供することができる。
【０１１３】
ラミネートフィルムの代表的な層構成としては、金属薄膜層と熱融着性樹脂層とが積層された構成が挙げられる。また、ラミネートフィルムの代表的な層構成としては、その他にも、金属薄膜層の熱融着樹脂層と反対側の面に、さらにポリエチレンテレフタレートなどのポリエステルやナイロン等のフィルムからなる保護層が積層された構成が挙げられる。電池要素を封止する場合、熱融着性樹脂層を対向させて電池要素が包囲される。金属薄膜層としては、例えば、厚さ１０〜１００μｍの、Ａｌ、Ｔｉ、Ｔｉ合金、Ｆｅ、ステンレス、Ｍｇ合金などの箔が用いられる。熱融着性樹脂層に用いられる樹脂は、熱融着が可能な樹脂であれば特に制限はない。例えば、ポリプロピレン、ポリエチレン、これらの酸変成物、ポリフェニレンサルファイド、ポリエチレンテレフタレートなどのポリエステル、ポリアミド、エチレン−酢酸ビニル共重合体、エチレン−メタクリル酸共重合体やエチレン−アクリル酸共重合体を金属イオンで分子間結合させたアイオノマー樹脂などが、熱融着性樹脂層として用いられる。熱融着性樹脂層の厚さは１０〜２００μｍが好ましく、より好ましくは３０〜１００μｍである。
【０１１４】
［６］電池構成
二次電池の構成は、特に制限されるものではないが、例えば、正極および負極が対向配置された電極素子と、電解液とが外装体に内包されている積層ラミネート型とすることができる。
【０１１５】
図１は、積層ラミネート型の二次電池が有する電極素子の構造を示す模式的断面図である。この電極素子は、平面構造を有する正極ｃの複数および負極ａの複数が、セパレータｂを挟みつつ交互に積み重ねられて形成されている。各正極ｃが有する正極集電体ｅは、正極活物質に覆われていない端部で互いに溶接されて電気的に接続され、さらにその溶接箇所に正極端子ｆが溶接されている。各負極ａが有する負極集電体ｄは、負極活物質に覆われていない端部で互いに溶接されて電気的に接続され、さらにその溶接箇所に負極端子ｇが溶接されている。
【０１１６】
このような平面的な積層構造を有する電極素子は、Ｒの小さい部分（捲回構造の巻き芯に近い領域）がないため、捲回構造を持つ電極素子に比べて、充放電に伴う電極の体積変化に対する悪影響を受けにくいという利点がある。すなわち、体積膨張を起こしやすい活物質を用いた電極素子として有効である。一方で、捲回構造を持つ電極素子では電極が湾曲しているため、体積変化が生じた場合にその構造が歪みやすい。特に、ケイ素酸化物のように充放電に伴う体積変化が大きい負極活物質を用いた場合、捲回構造を持つ電極素子を用いた二次電池では、充放電に伴う容量低下が大きい。
【０１１７】
ところが、平面的な積層構造を持つ電極素子には、電極間にガスが発生した際に、その発生したガスが電極間に滞留しやすい問題点がある。これは、捲回構造を持つ電極素子の場合には電極に張力が働いているため電極間の間隔が広がりにくいのに対して、積層構造を持つ電極素子の場合には電極間の間隔が広がりやすいためである。外装体がアルミラミネートフィルムであった場合、この問題は特に顕著となる。
【０１１８】
本発明では、前記一般式（１）で表されるカルボニル化合物を電解液に含有させることにより、上記の問題を解決することができ、高エネルギー型の負極を用いた積層ラミネート型のリチウムイオン二次電池においても、長寿命駆動が可能となる。
【０１１９】
従って、本発明の１実施形態の二次電池は、正極および負極が対向配置された電極素子と、電解液と、前記電極素子および前記電解液を内包する外装体とを有する積層ラミネート型の二次電池であって、前記負極は、リチウムと合金可能な金属、およびリチウムイオンを吸蔵、放出し得る金属酸化物の少なくとも１つを含む負極活物質を含み、かつ負極活物質は負極用結着剤によって負極集電体と結着されており、前記電解液が前記一般式（１）で表されるカルボニル化合物を含む。但し、前記一般式（１）で表されるカルボニル化合物は、捲回構造を持つ電極素子を用いた二次電池においても有効である。
【実施例】
【０１２０】
以下、本発明を実施例を用いて具体的に説明するが、本発明はこれらに限定されるものではない。【０１２１】
（合成例１）
以下に示す合成スキーム（１０）に従い、上記式（１０１）で表されるカルボニル化合物の合成を行った。【０１２２】
【化１６】
2014007026.tif 000018
塩化カルシウム管を付けた２００ｍＬの３口フラスコに、空気雰囲気下、プロピオール酸メチル１０ｇ（１１８．９ｍｍｏｌ）、１０ｍｏｌ％のＣｕＣｌ・ＴＭＥＤＡ錯体、５０ｍＬのピリジンを加え、６０℃で６時間加熱攪拌した。エバポレーターにより溶媒を留去し、クロロホルムを加えた後、塩酸、炭酸水素ナトリウム水溶液、飽和塩化ナトリウム水溶液の順に洗浄した。得られた有機層を硫酸マグネシウムで乾燥し、エバポレーターで溶媒を留去した。さらに、得られた混合物をシリカゲルカラムクロマトグラフにより精製することで、上記式（１０１）の化合物を収率５４％で得た。
１Ｈ  ＮＭＲ（ｐｐｍ）  ３．６５（６Ｈ，ｓ）【０１２３】
（合成例２）
以下に示す合成スキーム（１１）に従い、合成例１と同様の方法で、プロピオール酸メチルの代わりに、プロピオール酸メチルと等モル量のプロピオール酸トリフルオロエチルを用いること以外はほぼ同様の操作を行うことで、上記式（１０７）の化合物を収率４７％で得た。
１Ｈ  ＮＭＲ（ｐｐｍ）  ４．７０（４Ｈ，ｑ）【０１２４】
【化１７】
2014007026.tif 000019
【０１２５】
（合成例３）
以下に示す合成スキーム（１２）に従い、合成例１と同様の方法で、プロピオール酸メチルの代わりに、プロピオール酸メチルと等モル量のプロピオール酸シアノメチルを用いること以外はほぼ同様の操作を行うことで、上記式（１１１）の化合物を収率６４％で得た。
１Ｈ  ＮＭＲ（ｐｐｍ）  ５．３０（４Ｈ，ｓ）【０１２６】
【化１８】
2014007026.tif 000020
【０１２７】
（合成例４）
以下に示す合成スキーム（１３）に従い、合成例１と同様の方法で、プロピオール酸メチルの代わりに、プロピオール酸メチルと等モル量のプロピオール酸メチルトリオキシエチルを用いること以外はほぼ同様の操作を行うことで、上記式（１１８）の化合物を収率６２％で得た。
１Ｈ  ＮＭＲ（ｐｐｍ）  ３．２３（６Ｈ，ｓ）、３．５６（１６Ｈ，ｍ）、３．６８（４Ｈ，ｍ）、４．３５（４Ｈ，ｍ）【０１２８】
【化１９】
2014007026.tif 000021
【０１２９】
（合成例５）
以下に示す合成スキーム（１４）に従い、合成例１と同様の方法で、プロピオール酸メチルの代わりに、プロピオール酸メチルと等モル量のプロピオール酸エチルトリオキシエチルを用いること以外はほぼ同様の操作を行うことで、上記式（１１９）の化合物を収率４６％で得た。
１Ｈ  ＮＭＲ（ｐｐｍ）  １．１７（６Ｈ，ｔ）、３．３９（４Ｈ，ｓ）、３．５６（１６Ｈ，ｍ）、３．６８（４Ｈ，ｍ）、４．３５（４Ｈ，ｍ）【０１３０】
【化２０】
2014007026.tif 000022
【０１３１】
（実施例１）
シリコンとしての平均粒径５μｍの単体ケイ素と炭素材料としての平均粒径３０μｍの黒鉛とを、９０：１０の質量比で計量し、それらをいわゆるメカニカルミリングで２４時間混合して、負極活物質を得た。この負極活物質（平均粒径Ｄ５０＝５μｍ）と、負極用結着剤としてのポリイミド（ＰＩ、宇部興産株式会社製、商品名：ＵワニスＡ）とを、８５：１５の質量比で計量し、それらをｎ−メチルピロリドンと混合して、負極スラリーを得た。そして、負極スラリーを厚さ１０μｍの銅箔に塗布した後に乾燥し、さらに窒素雰囲気３００℃の熱処理を行うことで、負極を作製した。【０１３２】
正極活物質としてのニッケル酸リチウム（ＬｉＮｉ０．７５Ｃｏ０．１５Ａｌ０．１５Ｏ２）と、導電補助材としてのカーボンブラックと、正極用結着剤としてのポリフッ化ビニリデンとを、９０：５：５の質量比で計量し、それらをｎ−メチルピロリドンと混合して、正極スラリーとした。そして、正極スラリーを厚さ２０μｍのアルミ箔に塗布した後に乾燥し、さらにプレスすることで、正極を作製した。【０１３３】
得られた正極の３層と負極の４層を、セパレータとしてのポリプロピレン多孔質フィルムを挟みつつ交互に重ねた。正極活物質に覆われていない正極集電体および負極活物質に覆われていない負極集電体の端部をそれぞれ溶接し、さらにその溶接箇所に、アルミニウム製の正極端子およびニッケル製の負極端子をそれぞれ溶接して、平面的な積層構造を有する電極素子を得た。【０１３４】
一方、ＥＣ／ＤＥＣ＝３０／７０（体積比）からなるカーボネート系非水電解溶媒に支持塩としてのＬｉＰＦ６を１ｍｏｌ／Ｌの濃度で溶解させた液に、さらに上記式（１０１）で表されるカルボニル化合物を２質量％となるように混合し、電解液を得た。【０１３５】
上記電極素子を外装体としてのアルミニウムラミネートフィルムで包み、内部に上記電解液を注液した後、０．１気圧まで減圧しつつ封止することで、二次電池を作製した。【０１３６】
（実施例２〜５）
カルボニル化合物としてそれぞれ上記式（１０７）、（１１１）、（１３２）、（１３４）で表される化合物を用いたこと以外は、実施例１と同様にして二次電池を作製した。【０１３７】
（実施例６）
負極用結着剤としてのポリイミドの代わりにポリアミドイミド（ＰＡＩ、東洋紡績株式会社製、商品名：パイロマックス（登録商標））を用いたこと以外は、実施例１と同様にして二次電池を作製した。【０１３８】
（実施例７〜１０）
カルボニル化合物としてそれぞれ上記式（１０７）、（１１１）、（１３２）、（１３４）で表される化合物を用いたこと以外は、実施例６と同様にして二次電池を作製した。【０１３９】
（実施例１１）
シリコンとしての平均粒径５μｍの単体ケイ素と、シリコン化合物としての平均粒径１３μｍの非晶質酸化シリコン（ＳｉＯｘ、０＜ｘ≦２）と、炭素材料としての平均粒径３０μｍの黒鉛とを、２９：６１：１０の質量比で計量し、それらをいわゆるメカニカルミリングで２４時間混合して、Ｓｉ／ＳｉＯ／Ｃ複合体からなる負極活物質を得た。なお、この負極活物質において、単体ケイ素は、酸化シリコン（ＳｉＯｘ、０＜ｘ≦２）中に分散していた。【０１４０】
そして、このＳｉ／ＳｉＯ／Ｃ複合体からなる負極活物質（平均粒径Ｄ５０＝５μｍ）を用いたこと以外は、実施例１と同様にして二次電池を作製した。【０１４１】
（実施例１２〜１５）
カルボニル化合物としてそれぞれ上記式（１０７）、（１１１）、（１３２）、（１３４）で表される化合物を用いたこと以外は、実施例１１と同様にして二次電池を作製した。【０１４２】
（実施例１６）
負極用結着剤としてのポリイミドの代わりにポリアミドイミド（ＰＡＩ、東洋紡績株式会社製、商品名：パイロマックス（登録商標））を用いたこと以外は、実施例１１と同様にして二次電池を作製した。【０１４３】
（実施例１７〜２０）
カルボニル化合物としてそれぞれ上記式（１０７）、（１１１）、（１３２）、（１３４）で表される化合物を用いたこと以外は、実施例１６と同様にして二次電池を作製した。【０１４４】
（比較例１）
ＥＣ／ＤＥＣ＝３０／７０（体積比）からなるカーボネート系非水電解溶媒に支持塩としてのＬｉＰＦ６を１ｍｏｌ／Ｌの濃度で溶解させた液を電解液として用いたこと以外は、実施例１と同様にして二次電池を作製した。【０１４５】
（比較例２）
ＥＣ／ＤＥＣ＝３０／７０（体積比）からなるカーボネート系非水電解溶媒に支持塩としてのＬｉＰＦ６を１ｍｏｌ／Ｌの濃度で溶解させた液を電解液として用いたこと以外は、実施例６と同様にして二次電池を作製した。【０１４６】
（比較例３）
ＥＣ／ＤＥＣ＝３０／７０（体積比）からなるカーボネート系非水電解溶媒に支持塩としてのＬｉＰＦ６を１ｍｏｌ／Ｌの濃度で溶解させた液を電解液として用いたこと以外は、実施例１１と同様にして二次電池を作製した。【０１４７】
（比較例４）
ＥＣ／ＤＥＣ＝３０／７０（体積比）からなるカーボネート系非水電解溶媒に支持塩としてのＬｉＰＦ６を１ｍｏｌ／Ｌの濃度で溶解させた液を電解液として用いたこと以外は、実施例１６と同様にして二次電池を作製した。【０１４８】
＜評価＞
実施例１〜２０および比較例１〜４で作製した二次電池について、高温環境下におけるサイクル特性を評価した。【０１４９】
具体的には、二次電池に対し、６０℃に保った恒温槽中で２．５Ｖから４．１Ｖの電圧範囲で５０回充放電を繰り返す試験を行った。そして、（５０サイクル目の放電容量）／（５サイクル目の放電容量）（単位：％）を維持率として算出した。また、（５０サイクル目の電池体積）／（サイクル前の電池体積）（単位：％）を膨れ率として算出した。その結果を表１に示す。【０１５０】
なお、維持率については、５０％以上で「○」、２５％以上５０％未満で「△」、２５％未満で「×」と判定した。膨れ率については、１０％未満で「○」、１０％以上２０％未満で「△」、２０％以上で「×」と判定した。【０１５１】
【表１】
2014007026.tif 000023
【０１５２】
＜付記＞
本出願の開示事項は次のとおりにまとめられる。
１．  正極および負極が対向配置された電極素子と、電解液とを有する二次電池であって、
前記負極活物質が、リチウムと合金可能な金属、および／または、リチウムイオンを吸蔵、放出し得る金属酸化物を含み、
前記電解液が、非水溶媒中に電解質塩が溶解されている非水電解液であって、下記式（１）で示されるカルボニル化合物を含有することを特徴とする二次電池。【０１５３】
【化２１】
2014007026.tif 000024
（式中、２つのＲ１は、同一でも異なっていてもよく、それぞれ互いに独立に、水素原子、置換または無置換のアルキル基、シクロアルキル基、アルケニル基、アルキニル基、置換または無置換の芳香族基、下記式（２）：【０１５４】
【化２２】
2014007026.tif 000025
（式中、Ｒ２１は、炭素数１〜６のアルキレン基、Ｒ２２は、炭素数１〜１２の炭化水素基、ｎは、１〜１０の整数を示す。）
で表されるオキシアルキレン基、置換または無置換のアルコキシ基、シクロアルキルオキシ基、アルケニルオキシ基、アルキニルオキシ基、置換または無置換の芳香族オキシ基、または下記式（２ｂ）：【０１５５】
【化２３】
2014007026.tif 000026
（式中、Ｒ２１は、炭素数１〜６のアルキレン基、Ｒ２２は、炭素数１〜１２の炭化水素基、ｎは、１〜１０の整数を示す。）
で表されるオキシアルキレンオキシ基を表す。）
２．  前記式（１）中の２つのＲ１が、それぞれ互いに独立に、
炭素数１〜１２の無置換のアルキル基；
フルオロアルキル基、置換基−ＮＲ１１Ｒ１２を有するアミノアルキル基（但し、Ｒ１１およびＲ１２は、互いに独立に、Ｈまたは炭素数１〜６のアルキル基を示す。）、およびシアノアルキル基からなる群より選ばれる置換基を有するアルキル基；
置換基として芳香環上に、−ＣＮまたはハロゲンを有していてもよい、アリール基、アリールアルキル基およびアルキルアリール基からなる群より選ばれる置換または無置換の芳香族基；
下記式（２）：【０１５６】
【化２４】
2014007026.tif 000027
（式中、Ｒ２１は、炭素数１〜６のアルキレン基、Ｒ２２は、炭素数１〜１２の炭化水素基、ｎは、１〜１０の整数を示す。）
で表されるオキシアルキレン基；
炭素数１〜１２の無置換のアルコキシ基；
フルオロアルコキシ基、置換基−ＮＲ１１Ｒ１２を有するアミノアルコキシ基（但し、Ｒ１１およびＲ１２は、互いに独立に、Ｈまたは炭素数１〜６のアルキル基を示す。）、およびシアノアルコキシ基からなる群より選ばれる置換基を有するアルコキシ基；
置換基として芳香環上に、−ＣＮまたはハロゲンを有していてもよい、アリールオキシ基、アリールアルキルオキシ基およびアルキルアリールオキシ基からなる群より選ばれる置換または無置換の芳香族オキシ基；および
下記式（２ｂ）：【０１５７】
【化２５】
2014007026.tif 000028
（式中、Ｒ２１は、炭素数１〜６のアルキレン基、Ｒ２２は、炭素数１〜１２の炭化水素基、ｎは、１〜１０の整数を示す。）
で表されるオキシアルキレンオキシ基から選ばれる基であることを特徴とする前記項１記載の二次電池。
３．  前記式（１）中の２つのＲ１が、それぞれ互いに独立に、
炭素数１〜１２の無置換のアルコキシ基；
フルオロアルコキシ基、置換基−ＮＲ１１Ｒ１２を有するアミノアルコキシ基（但し、Ｒ１１およびＲ１２は、互いに独立に、Ｈまたは炭素数１〜６のアルキル基を示す。）、およびシアノアルコキシ基からなる群より選ばれる置換基を有するアルコキシ基；
置換基として芳香環上に、−ＣＮまたはハロゲンを有していてもよい、アリールオキシ基、アリールアルキルオキシ基およびアルキルアリールオキシ基からなる群より選ばれる置換または無置換の芳香族オキシ基；および
下記式（２ｂ）：【０１５８】
【化２６】
2014007026.tif 000029
（式中、Ｒ２１は、炭素数１〜６のアルキレン基、Ｒ２２は、炭素数１〜１２の炭化水素基、ｎは、１〜１０の整数を示す。）
で表されるオキシアルキレンオキシ基から選ばれる基であることを特徴とする前記項２記載の二次電池。
４．  前記式（１）で示されるカルボニル化合物の非水電解液中における含有量が、０．１〜２ｗｔ％の範囲であることを特徴とする前記項１〜３のいずれか１項に記載の二次電池。
５．  前記負極活物質が、ケイ素および／またはケイ素酸化物を含むことを特徴とする前記項１〜４のいずれか１項に記載の二次電池。
６．  前記負極活物質が、ケイ素、ケイ素酸化物及び炭素材料を含むケイ素／ケイ素酸化物／炭素複合体であることを特徴とする前記項５に記載の二次電池。
７．  前記電極素子と前記電解液とを内包する外装体を備え、前記外装体がラミネートフィルムであることを特徴とする前記項１〜６のいずれか１項に記載の二次電池。
８．  前記負極と前記正極がセパレータを介して積層配置された電極素子を有する積層ラミネート型であることを特徴とする前記項７に記載の二次電池。
９．  前記項１〜８のいずれか１項に記載の二次電池を複数個有する組電池。
１０．  前記項１〜８のいずれか１項に記載の二次電池、または前記項９に記載の組電池がモータ駆動用電源として搭載されている車両。
【産業上の利用可能性】
【０１５９】
本実施形態は、例えば、電源を必要とするあらゆる産業分野、ならびに電気的エネルギーの輸送、貯蔵および供給に関する産業分野にて利用することができる。具体的には、携帯電話、ノートパソコンなどのモバイル機器の電源；電気自動車、ハイブリッドカー、電動バイク、電動アシスト自転車などの電動車両を含む、電車や衛星や潜水艦などの移動・輸送用媒体の電源；ＵＰＳなどのバックアップ電源；太陽光発電、風力発電などで発電した電力を貯める蓄電設備；などに、利用することができる。
【符号の説明】
【０１６０】
ａ  負極
ｂ  セパレータ
ｃ  正極
ｄ  負極集電体
ｅ  正極集電体
ｆ  正極端子
ｇ  負極端子
【図１】
2014007026.tif 000037
【国際調査報告】
2014007026.tif 000038
2014007026.tif 000039
2014007026.tif 000040
2014007026.tif 000041